СОСТАВ И СПОСОБ ПОЛУЧЕНИЯ ФИЛЬТРА НА ОСНОВЕ ПОРИСТОГО ПОЛИВИНИЛФОРМАЛЯ

1. Состав для получения фильтра на основе пористого поливинилформаля для очистки жидкостей и газов от воды, механических примесей и биозагрязнений, включающий поливиниловый спирт, порообразователь, сшивающий агент, катализатор и воду, отличающийся тем, что в качестве порообразователя он содержит смесь крахмалов с разной величиной зерен, а в качестве сшивающего агента он содержит параформальдегид при следующем содержании указанных компонентов,  вес.%:
поливиниловый спирт
5-20
порообразователь
2-10
параформальдегид
2-15
катализатор
1-15
вода
остальное
2. Состав по п.1, отличающийся тем, что в качестве катализатора он содержит неорганические кислоты (доноры Н).
3. Состав по п.1, отличающийся тем, что в качестве катализатора он содержит водорастворимые органические кислоты (доноры Н).
4. Состав по п.1, отличающийся тем, что в качестве катализатора он содержит основания (доноры ОН).
5. Состав по п.1, отличающийся тем, что в качестве катализатора он содержит соли сильных кислот со слабыми основаниями.
6. Состав по п.1, отличающийся тем, что в качестве катализатора он содержит соли слабых кислот с сильными основаниями.
7. Состав по п.1, отличающийся тем, что в качестве порообразователя он содержит смесь крахмала и декстрина.
8. Способ получения фильтра на основе пористого поливинилформаля для очистки жидкостей и газов от воды, механических примесей и биозагрязнений, заключающийся в химическом модифицировании состава, содержащего, в  вес.%: поливиниловый спирт 5-20, порообразователь 2-10, параформальдегид 2-15, катализатор 1-15, вода - остальное, путем растворения в воде заданного количества поливинилового спирта при нагреве до температуры 75-95°С и постоянном перемешивании, добавления в полученный раствор суспензии порообразователя в холодной воде, выдержки полученной смеси при постоянном перемешивании при температуре 55-80°С в течение 15-30 мин, добавления расчетного количества сшивающего агента и перемешивания в течение 10-30 мин, добавления при температуре 30-40°С расчетное количество катализатора и перемешивания в течение 10-20 мин, разливки полученной реакционной смеси в формы и выдержки в термостате при температуре 55-80°С в течение 5-20 ч, извлечения полученного элемента из формы, отмывки от катализатора и порообразователя, сушки сначала при температуре 15-25°С в течение 24-48 ч, а затем при температуре 30-50°С до постоянного веса.